(57)【要約】【課題】処理液を水平面方向に均一に滴下すると共に、処理液の温度降下を抑制し、管端に加工されたねじ継手の表面に付着重量の多いリン酸塩皮膜を均一にかつ能率良く形成させること。【解決手段】鋼管３管端のねじ部３ａの上方から処理液２を滴下して前記ねじ部３ａに表面処理を施す方法である。前記上方から滴下させた処理液２を、一旦分散箱１１に貯めた後、水平面方向の広い面積に亘って前記ねじ部３ａから一定高さ上方の位置にある底面に設けた多数の孔より滴下させる。ねじ部３ａと分散箱１１底面間の間隔に加えて、処理液２の滴下位置と分散箱１１間の間隔も一定に保持する。【効果】化学反応を促進させ、付着重量の多い表面処理皮膜を得ることができると共に、処理液が外気と接する時間を抑え処理液の温度降下を防ぎ、付着重量の多い表面処理皮膜を高能率かつ均一に形成できる。【選択図】　　　　図１
2004011772.tif 000002
【特許請求の範囲】
【請求項１】
鋼管管端ねじ部の上方から処理液を滴下して前記ねじ部に表面処理を施すに際し、前記上方から滴下させた処理液を、一旦貯留部に貯めた後、水平面方向の広い面積に亘って前記ねじ部から一定高さ上方の位置にある底面に設けた多数の孔より滴下させることを特徴とする管端ねじ表面処理方法。
【請求項２】
前記ねじ部と貯留部底面間の間隔に加えて、処理液の滴下位置と貯留部間の間隔も一定に保持することを特徴とする請求項１記載の管端ねじ表面処理方法。
【請求項３】
前記貯留部の上方に更に１段以上の貯留部を設けたことを特徴とする請求項１又は２記載の管端ねじ表面処理方法。
【発明の詳細な説明】
【０００１】
【発明の属する技術分野】
本発明は、油井管用鋼管等において、両管端若しくはどちらか一方の管端に加工されたねじ継手の両管端若しくはどちらか一方のねじ継手に、上方からリン酸塩等の処理液を滴下する方法で表面処理を行う管端ねじ表面処理方法に関するものである。
【０００２】
【従来の技術】
現在、鋼管の管端に加工されたねじ継手に、リン酸塩等の表面処理を施す方法としては、図６に示すように、タンク１内に静置されたリン酸塩等の処理液２中に鋼管３を傾けてその管端のねじ継手を浸漬させることで表面処理を行う「浸漬法」と、ポンプ等の設備を使用してタンク内のリン酸塩等の処理液を吸い上げ、鋼管の上方から処理液を滴下させて表面処理を行う「滴下法」がある。
【０００３】
このうち、後者の「滴下法」による処理方法は、「浸漬法」による処理方法と比較して、小さい設置スペースで能率良く表面処理が行える特徴があるが、滴下される処理液が水平面方向に不均一であると、リン酸塩皮膜のむらが生じやすく、また、化学反応であるリン酸塩の化成処理中に処理液が流動するため、十分な付着重量のリン酸塩皮膜を形成することが困難であった。
【０００４】
更に、リン酸による表面処理では、水（湯）にて薄めた処理液を、７０±５℃程度の温度（温熱）範囲にて管端に加工されたねじ表面に適用する必要があるが、前記温度（温熱）範囲にて適用が可能なような処理温度まで昇温させたリン酸塩処理液が、タンクからポンプ、配管を経由し、管端のねじ表面に適用されるまでに処理液の温度が低下する。特に処理液がノズルから滴下された後は、処理液が相対的に温度が低い大気に触れることから、この時間が長ければ長いほど処理液の温度降下が激しくなり、表面処理を行っている部分（ねじ部）において適正処理温度に管理することが困難であった。
【０００５】
これとは逆に、配管を経由し管端に適用されるまでの温度低下を見越して、タンクでの処理液の温度を上昇させた場合は、処理液が過熱状態となってしまうため、リン酸滓（スラッジ）の発生を誘発し、結果として処理液のリン酸塩皮膜形成に有効な成分が滓（スラッジ）として消費され、処理液の原単位が低下してしまう。
【０００６】
更に、後者の滴下法において、図７に示すように、処理液２をノズル４にて滴下する方法は、管端のねじ部３ａに滴下する処理液２が、水平面方向に不均一であった場合、前記ねじ部３ａに形成されるリン酸塩の表面に処理むらが生じ、皮膜厚さの薄い部分には鋼管ねじ部の素地が見える「透けむら」が発生しやすいという欠点があった。なお、図７中の５は処理液を処理鋼管の上方に導く配管を示す。
【０００７】
そこで、「滴下法」によるリン酸塩処理方法において、特開昭６３−６５９７８号では、リン酸処理液をラミナー（整流自然落下）にて滴下処理させる方法が、また、特開平８−２４６１６２号では、リン酸塩処理を行う処理液の適用される順序に応じて処理液のノズルを配置し、鋼管を管軸と直角の方向に一定速度にて転送させながら処理し、能率良くリン酸塩皮膜を形成させる方法が提案されている。
【０００８】
【発明が解決しようとする課題】
しかしながら、前者の特開昭６３−６５９７８号で提案された方法では、ラミナー配管を管中心軸上に管の数だけ設置する必要があるので、例えば特開平８−２４６１６２号のように管を転送して連続処理するような、高能率リン酸処理方法には不適当である。また、ノズルは固定配置されているので、管外径によってはノズルと管の距離が遠くなって処理液の温度が低下し、低温リン酸処理となってリン酸皮膜の付着重量が低下する。
【０００９】
また、後者の特開平８−２４６１６２号で提案された方法では、処理液の具体的な滴下方法については全く記述されていない。
【００１０】
本発明は、上記した従来の問題点に鑑みてなされたものであり、「滴下法」によるリン酸塩処理方法において、処理液を水平面方向に均一に滴下すると共に、「滴下法」が保有する問題である処理液の温度降下を抑制し、管端に加工されたねじ継手の表面に、付着重量の多いリン酸塩皮膜を均一にかつ能率良く形成させることができる管端ねじ表面処理方法を提供することを目的としている。
【００１１】
【課題を解決するための手段】
上記した目的を達成するために、本発明に係る管端ねじ表面処理方法は、鋼管管端ねじ部の上方から滴下させた処理液を、一旦貯留部に貯めた後、水平面方向の広い面積に亘って前記ねじ部から一定高さ上方の位置にある底面に設けた多数の孔より滴下させることとしている。
【００１２】
そして、このようにすることで、処理液の温度降下を抑制し、鋼管の管端に加工されたねじ継手の表面に、付着重量の多い表面処理皮膜を均一にかつ能率良く形成させることができるようになる。
【００１３】
【発明の実施の形態】
本発明者等は、先ず最初に、処理液を水平面方向により均一に滴下させるべく、配管から滴下した処理液を一旦貯留部に受け、貯留部に適当な間隔及び大きさに設けた孔より滴下させることで、水平面方向に均一でかつ広い面積の処理液を滴下させる方法を見出した。この広範囲で均一なリン酸塩処理液の滴下方法により、一回の処理でより多くの管端に加工したねじ継手の表面処理が可能になり、高能率でむらのないリン酸塩皮膜を得ることができるようになる。
【００１４】
しかしながら、上記方法は、処理液を貯留部にて細かく分散させるため、処理液が相対的に温度が低い大気と触れる面積が大きくなるため、貯留部から管端のねじ表面まで移動する間での温度降下が大きくなるという問題がある。特に滴下法による処理方法では、鋼管を保持台上、若しくは、特開平８−２４６１６２号で提案された方法のようなスキッド上において処理するので、表面処理を行う鋼管の外径に変動があり、配管及び貯留部は処理を行う鋼管の最大外径より高い位置に設置する必要がある。
【００１５】
従って、比較的外径の小さい鋼管を処理する場合、配管から貯留部を経由して鋼管上面に達するまでの高さ方向の距離が長くなる（例えば最大外径が５０８ｍｍ、最小外径が１７７．８０ｍｍの鋼管を同じ設備にて処理する場合、鋼管上面の高さの差は３３０．２ｍｍもある）ので、処理液の温度降下が激しくなるという問題がある。
【００１６】
そこで、上記の問題を解決するために、本発明者等は外径変動により上下する鋼管上面と、貯留部との高さ方向の相対距離を一定に維持するように貯留部を高さ方向に昇降させることにした（図２参照）。更に、配管から貯留部の高さ方向の距離も一定にするため、貯留部と配管も相対して昇降させることにした。これにより、外径変動による鋼管上面の高さが変動しても、配管から貯留部を経由し、鋼管上面に達するまでの高さ方向の距離を最小に維持することができ、化学反応中の処理液の流速を抑制し、膜厚の厚いリン酸塩皮膜を得ることができるようになる。
【００１７】
本発明に係る管端ねじ表面処理方法は、本発明者等の上記の知見に基づいてなされたものであり、鋼管管端ねじ部の上方から処理液を滴下して前記ねじ部に表面処理を施すに際し、前記上方から滴下させた処理液を、一旦貯留部に貯めた後、水平面方向の広い面積に亘って前記ねじ部から一定高さ上方の位置にある底面に設けた多数の孔より滴下させることを要旨とするものである。
【００１８】
本発明に係る管端ねじ表面処理方法では、上方から滴下させた処理液を、一旦貯留部に貯めた後、水平面方向の広い面積に亘って貯留部の底面に設けた多数の孔より滴下させるので、表面処理の可能な面積が広くなり、高能率かつ均一な表面処理が行えるようになる。
【００１９】
なお、貯留部の底面に設ける多数の孔の内径は、処理液の滴下むらを抑制する観点からは目詰まりしない範囲で可及的に小さい方が望ましいことは言うまでもない。また、貯留部における孔の目詰まりを防止し、処理液の滴下むらを抑制するために、貯留部の上方に前記孔よりもメッシュの細かい網を設置することも効果的である。
【００２０】
また、本発明に係る管端ねじ表面処理方法では、鋼管の外径の大小に拘わらず、一定高さ位置から処理液を滴下するので、鋼管上の処理液の落下速度を抑え、化学反応を促進させ、付着重量の多い表面処理皮膜を得ることができると共に、処理液が外気と接する時間を抑え処理液の温度降下を防ぎ、付着重量の多い表面処理皮膜を得ることができる。本発明者等の実験によれば、前記一定の位置が５〜１００ｍｍの場合に、最適の結果が得られた。そして、この作用効果は、ねじ部と貯留部底面間の間隔に加えて、処理液の滴下位置すなわちノズル先端と貯留部間の間隔も一定に保持することにより更に助長される。
【００２１】
また、上記の本発明に係る管端ねじ表面処理方法において、前記貯留部の上方に更に１段以上の貯留部を設けた場合には、更に処理液の滴下むらのない均一な表面処理が行えるようになる。なお、本発明者等の実験によれば、この貯留部の段数はあまり多すぎると処理液の温度降下が大きくなるので、最大でも３段程度が望ましいことが判明している。
【００２２】
【実施例】
以下、本発明に係る管端ねじ表面処理方法を図１〜図３に示す実施例に基づいて説明する。
図１は本発明に係る管端ねじ表面処理方法の概略説明図、図２は図１において鋼管の外径が異なる場合の説明図、図３は貯留部を高さ方向に２段設けた場合の本発明に係る管端ねじ表面処理方法の概略説明図である。
【００２３】
図１において、１１は表面処理しようとする鋼管３のねじ部３ａの上方に配置された貯留部である例えば分散箱であり、後述する配管５に取り付けられたノズル４から滴下された処理液２が不必要部分に飛散しないように、例えば上面が開口した箱型形状に形成され、その底面には水平面方向の広い面積に亘って適当な間隔を有した適当な内径の孔が多数設けられている。
【００２４】
この孔の数や内径は滴下する処理液２が、図１〜図３に示したように、分散箱１１内に一旦貯まるように決定される。実際の処理においては、分散箱１１の孔の間隔は、これが粗くなりすぎないように、例えば処理する鋼管３の最小外径をＤｍｉｎｍｍとした場合、最小外径四方面積Ｄｍｉｎ２ｍｍ２あたり１４４個（１２個×１２列）以上とし、孔の内径ｄは処理液に含有されるリン酸滓等の混合物による目詰まりを防止するため３．０ｍｍ以上で、また、滴下する処理液２がラミナーフローにならずかつ処理液ポンプの容量をあまり大きくさせないようにするため５．０ｍｍ以下の範囲に、更に、分散箱１１内には深さが１０〜２０ｍｍ程度の処理液が貯まるように処理液ポンプの流量を制御することが望ましい。
【００２５】
そして、前記処理液２は、加熱機構を有した処理液タンクからポンプにより配管５に送られてくるもので、前記ねじ部３ａの上方から滴下させた処理液２を前記したように一旦分散箱１１内に貯めた後、その底面に設けた前記多数の孔より前記ねじ部３ａに滴下させるのである。
【００２６】
そして、本発明に係る管端ねじ表面処理方法では、鋼管３の外径変動による鋼管３上面の高さ昇降に対応するため、処理液２を前記したように滴下するに際し、図２に示したように、少なくとも分散箱１１の底面と処理する鋼管３のねじ部３ａの間隔Ａを一定例えば５０ｍｍに、望ましくは、ノズル４の先端と分散箱１１間の間隔Ｂも一定となるように配管５や分散箱１１を昇降させるのである。
【００２７】
このような、本発明方法であっても、分散箱１１に設けた個々の孔の内径や間隔、ノズル４からの前記間隔Ｂによっては分散箱１１の孔から滴下される処理液２が水平面方向にむらが生じる場合がある。そこで、このような場合には、図３に示したように、例えば上記の分散箱１１を高さ方向に２段設置し、ノズル４から滴下する処理液２を上段の分散箱１１にて一旦受けた後、下段の分散箱１１にて再度分散させるようにすればよい。
【００２８】
更に、上記の本発明方法において、処理液２中に含まれる例えばリン酸滓（スラッジ）等による分散箱１１の目詰まりを防止するため、図３に示したように、分散箱１１の上方に分散箱１１の孔より小さいメッシュの網１２を設置しても良い。なお、分散箱１１や網１２は処理液２に侵されない材料で製作されていることは言うまでもない。
【００２９】
ちなみに、図１及び図３に示した本発明に係る管端ねじ表面処理方法と、図７に示した従来の滴下法による管端ねじ表面処理方法により形成したリン酸塩皮膜の実験結果を下記表１及び図５に示す。
【００３０】
実験は外径が１７７．８０ｍｍ、肉厚が１０．５１ｍｍのＡＰＩ　５ＣＴ規格Ｐ１１０グレード（化学成分はＣ：０．２〜０．３質量％、Ｓｉ：０．３質量％、Ｍｎ：１．３質量％、Ｃｒ：０．５質量％、残部はＦｅ及び不可避的不純物からなる材料）の鋼管管端部分に、図４に示したように、管端から約１５０ｍｍの長さに亘り、鋼管の内外面を一定の内外径に、また平均表面粗さＲａが１．３μｍになるように切削仕上加工したテスト用鋼管３を、図１及び図３に示した本発明法と、図７に示した従来法にて夫々１度の処理にて１０本ずつリン酸亜鉛処理を行い、鋼管３の管端に加工した仕上加工部分３ｂのリン酸塩付着重量及び透けむらを評価した。
【００３１】
なお、図７に示した従来法は、配管３に設置したノズル４の水平方向の間隔を１５０ｍｍ、ノズル４の先端から鋼管３の管端までの高さを３３０ｍｍに設定した。一方、図１及び図３に示した本発明法は、長さ２８００ｍｍ×幅３００ｍｍ×高さ８０ｍｍで、その底面に内径が４ｍｍの孔を１００平方ｍｍあたり７５個設けた分散箱１１の底面と鋼管３の管端の間隔Ａを５０ｍｍに、また、図３の場合はノズル４と分散箱１１間の間隔Ｂを１００ｍｍとし、これら以外は同じ条件とした。
【００３２】
【表１】
2004011772.tif 000003
【００３３】
上記表１より明らかなように、本発明方法を適用した場合には、従来法を適用した場合と比較して付着重量が多くなるとともに透けむらも抑制できた。また、図５に示したように、発明法において、分散箱を２段に配置した場合（図５（ｂ）参照）には、１段の場合（図５（ａ）参照）と比較して付着重量は若干少なくなるものの、透けむらの発生を抑制する点については良好であった。なお、表１中において、透けむらの×は母材が見える透けむらが発生したもの、○は母材は見えないもののリン酸塩皮膜にむらが認められるもの、◎は母材が見える透けむらを含め、リン酸塩皮膜むらが全く発生しなかったものを示す。また、総合評価の×は付着重量が少なく、かつ、母材が見える透けむらが有るもの、△は母材が見える透けむらは無いものの、付着重量が少ないもの、○はリン酸塩皮膜むらが無く、付着重量も満足できるものを示す。
【００３４】
【発明の効果】
以上説明したように、本発明では、上方から滴下させた処理液を、一旦貯留部に貯めた後、水平面方向の広い面積に亘って貯留部の底面に設けた多数の孔より滴下させると共に、鋼管の外径の大小に拘わらず、一定高さ位置から処理液を滴下するので、表面処理の可能な面積が広くなり、かつ、鋼管上の処理液の落下速度を抑え、化学反応を促進させ、付着重量の多い表面処理皮膜を得ることができると共に、処理液が外気と接する時間を抑え処理液の温度降下を防ぎ、付着重量の多い表面処理皮膜を高能率かつ均一に形成できる。
【００３５】
また、本発明に係る管端ねじ表面処理方法において、貯留部の上方に更に１段以上の貯留部を設けた場合には、更に処理液の滴下むらのない均一な表面処理が行えるようになる。
【図面の簡単な説明】
【図１】本発明に係る管端ねじ表面処理方法の概略説明図で、（ａ）は側面図、（ｂ）は正面図である。
【図２】図１において鋼管の外径が異なる場合の説明図で、（ａ）は最小外径の場合、（ｂ）は最大外径の場合の図である。
【図３】貯留部を高さ方向に２段設けた場合の本発明に係る管端ねじ表面処理方法の概略説明図である。
【図４】テスト用鋼管の管端部の説明図である。
【図５】本発明に係る管端ねじ表面処理方法の実験結果を示した図で、（ａ）は図１に示した方法を適用した場合の結果を、（ｂ）は図３に示した方法を適用した場合の結果を示した図である。
【図６】浸漬法によるリン酸塩処理方法の概略説明図である。
【図７】滴下法によるリン酸塩処理方法の概略説明図で、（ａ）は側面図、（ｂ）は正面図である。
【符号の説明】
２　　処理液
３　　鋼管
３ａ　ねじ部
４　　ノズル
１１　分散箱
【図１】
2004011772.tif 000004
【図２】
2004011772.tif 000005
【図３】
2004011772.tif 000006
【図４】
2004011772.tif 000007
【図５】
2004011772.tif 000008
【図６】
2004011772.tif 000009
【図７】
2004011772.tif 000010